(57)【要約】  【課題】同一直径のモノフィラメントよりもフレキシブル性に優れると共に、表面の凹凸が大きく、ラケット用ガット、通線用リード線、防鳥線、農業用張り線など幅広い用途に好適な繊維構造体を提供する。  【解決手段】複数本の合成樹脂製モノフィラメントからなる繊維集合体を撚り合せて熱固定してなる繊維構造体であって、前記繊維集合体は、少なくとも１条の異形断面モノフィラメントと丸断面モノフィラメントとからなり、前記異形断面モノフィラメントの単糸繊度が前記丸断面モノフィラメントの単糸繊度の１．１〜３．０倍であることを特徴とする繊維構造体。【選択図】なし【特許請求の範囲】
【請求項１】
複数本の合成樹脂製モノフィラメントからなる繊維集合体を撚り合せて熱固定してなる繊維構造体であって、前記繊維集合体は、少なくとも１条の異形断面モノフィラメントと丸断面モノフィラメントとからなり、前記異形断面モノフィラメントの単糸繊度が、前記丸断面モノフィラメントの単糸繊度の１．１〜３．０倍であることを特徴とする繊維構造体。
【請求項２】
前記異形断面モノフィラメントは、下撚りされて表面に螺旋状の凹凸が形成されてなることを特徴とする請求項１に記載の繊維構造体。
【請求項３】
前記繊維構造体の撚り数が２５〜６５回／ｍであることを特徴とする請求項１または２に記載の繊維構造体。
【請求項４】
前記合成樹脂製モノフィラメントがポリエステル樹脂からなることをと特徴とする請求項１〜３のいずれか１項に記載の合成繊維構造体。
【請求項５】
請求項１〜４のいずれか１項に記載の繊維構造体からなるラケット用ガット。
【請求項６】
請求項１〜４のいずれか１項に記載の繊維構造体からなる防鳥線。
【請求項７】
請求項１〜４のいずれか１項に記載の繊維構造体からなる通線用リード線。
【請求項８】
請求項１〜４のいずれか１項に記載の繊維構造体からなる農業用張り線。
【発明の詳細な説明】
【技術分野】
【０００１】
本発明は、複数本の合成樹脂製モノフィラメントからなる繊維集合体を撚り合わせてなる繊維構造体に関するものであり、詳しくは、同一直径のモノフィラメントよりもフレキシブル性に優れると共に、表面の凹凸が大きく、ラケット用ガット、通線用リード線、防鳥線、農業用張り線など幅広い用途に好適な合成繊維構造体に関するものである。
【背景技術】
【０００２】
モノフィラメントを製紐した繊維構造体は、その構造から同一直径のモノフィラメントを使用した場合に比べてフレキシブル性に優れ、また繊維構造体に形成される表面が凹凸であることから、従来よりラケット用ガット、通線用リード線、防鳥線、農業用張り線など幅広い用途で使用されている。
【０００３】
しかしながら、従来の繊維構造体は同一直径のモノフィラメント複数本を製紐したものがほとんどであり、繊維構造体の表面の凹凸が小さいことから、それらに対する改善要求が高まっている。
【０００４】
繊維構造体の凹凸を形成する方法としては、多角形断面のモノフィラメントに撚りを掛けて外面に螺旋状の稜線を形成する方法、（例えば、特許文献１参照）、同形あるいは双方が異なる形状の両端部を、これら両端部の最小値よりも厚みが小さい連結部で連結させた断面形状を有する特殊異形断面モノフィラメントの長手方向に撚りを掛ける方法（例えば、特許文献２参照）などが提案されているが、これらの方法では異形断面モノフィラメントの断面形状を工夫することにより、繊維構造体表面の凹凸をある程度大きくすることはできるが、モノフィラメントに撚りを掛けただけであるため、糸のフレキシブル性については不十分であり、この点についての更なる改善が求められている。
【０００５】
一方、繊維構造体のフレキシブル性を維持しつつ表面の凹凸を改善する方法としては、複数本のモノフィラメントを撚り合せてなる撚り線を構成するモノフィラメントの少なくとも一本の直径を、他のモノフィラメントの直径と相違させる方法（例えば、特許文献３参照）が提案されているが、この方法ではある程度の改善はできるものの、丸断面の組み合わせのため改善の効果が小さく、更なる改善が求められている。
【先行技術文献】
【特許文献】
【０００６】
【特許文献１】特開２０００−２１７２１７号公報
【特許文献２】特開２００５−３４８８５１号公報
【特許文献３】実開昭６３−２４９１１号公報
【発明の概要】
【発明が解決しようとする課題】
【０００７】
本発明は、上記の従来技術における問題点の解消を課題として検討した結果達成されたものである。
【０００８】
したがって、本発明の目的は、同一直径のモノフィラメントよりもフレキシブル性に優れると共に、表面の凹凸が大きな繊維構造体を提供することにある。
【課題を解決するための手段】
【０００９】
上記目的を達成するために本発明によれば、複数本の合成樹脂製モノフィラメントからなる繊維集合体を撚り合せて熱固定してなる繊維構造体であって、前記繊維集合体は、少なくとも１条の異形断面モノフィラメントと丸断面モノフィラメントとからなり、前記異形断面モノフィラメントの単糸繊度が、前記丸断面モノフィラメントの単糸繊度の１．１〜３．０倍であることを特徴とする繊維構造体が提供される。
【００１０】
なお、本発明合成繊維構造体においては、
前記異形断面モノフィラメントは、下撚りされて表面に螺旋状の凹凸が形成されていること、
前記繊維構造体の撚り数が２５〜６５回／ｍであること、および
前記合成樹脂製モノフィラメントがポリエステル系樹脂からなること
が、いずれも好ましい条件として挙げられる。
また、本発明の繊維構造体は、ラケット用ガット、通線用リード線、防鳥線、農業用張り線などの用途に好ましく使用することができる。
【発明の効果】
【００１１】
本発明によれば、以下に説明するとおり、同一直径のモノフィラメントよりもフレキシブル性に優れると共に、表面の凹凸が大きな繊維構造体を提供することができる。
【図面の簡単な説明】
【００１２】
【図１】実施例において通線性評価に使用した模擬配管の平面図である。
【発明を実施するための形態】
【００１３】
以下に、本発明の繊維構造体について説明する。
【００１４】
本発明の繊維構造体は、複数本の合成樹脂製モノフィラメントからなる繊維集合体を撚り合せて熱固定してなる繊維構造体であって、前記繊維集合体は、少なくとも１条の異形断面モノフィラメントと丸断面モノフィラメントとからなり、前記異形断面モノフィラメントの単糸繊度が前記丸断面モノフィラメントの単糸繊度の１．１〜３．０倍であることが重要である。
【００１５】
ここで、繊維構造体を異形断面モノフィラメントに撚りをかけた場合は、表面の凹凸については異形断面モノフィラメントの断面形状の調整によりある程度改善できるが、フレキシブル性に欠けるものになってしまうため好ましくなく、繊維構造体を丸断面モノフィラメントばかりで構成した場合は、フレキシブル性は得られるが、表面の凹凸が小さくなってしまうため好ましくない。さらに、本発明の繊維構造体は、合成樹脂モノフィラメントを複数本撚り合わせて熱固定してなることが重要であり、組紐のように編んでいく場合、単糸繊度の違いから均一な合成繊維構造体が得られなくなることから好ましくない。
【００１６】
本発明で言う丸断面モノフィラメントとはモノフィラメントの断面が、略丸断面であるモノフィラメントを指すものとする。ここで略丸断面とは断面の真円度（短径の長径に対する比率を１００分率表示した値）が８０％以上の丸断面形状を有することを言う。
【００１７】
次に、本発明の繊維構造体の撚り数については特に制限するものではないが、２５〜６５回／ｍ、好ましくは３０〜５０回／ｍの範囲であることが好ましい。合成繊維構造体の撚り数が２５回／ｍ以下の場合は糸がバラケ易くなり好ましくなく、６５回／ｍ以上の場合は強撚になることからフレキシブル性が損なわれ易いことから好ましくない。
【００１８】
本発明の繊維構造体のもう一つの特徴は、異形断面モノフィラメントの単糸繊度が、他の丸断面モノフィラメントの単糸繊度の１．１倍〜３．０倍、好ましくは１．２倍〜２．５倍であることが重要である。
【００１９】
異形断面モノフィラメントの単糸繊度が丸断面モノフィラメントの単糸繊度の１．１倍より小さい場合は合成繊維構造体の表面の凹凸が小さくなってしまい好ましくなく、逆に異形断面モノフィラメントの単糸繊度が丸断面モノフィラメントの単糸繊度の３．０倍より大きい場合は、モノフィラメントの剛性が違いすぎるため、撚りを掛けると異形断面モノフィラメントに丸断面モノフィラメントが巻きつくような形状になってしまい、繊維構造体のフレキシブル性に欠けると共に表面の凹凸が小さくなってしまうため好ましくない。
【００２０】
ここで、異形断面モノフィラメントの断面形状については特に制限がなく、三角形、四角形、五角形などの多角形、クローバー形、花びら形、星形、ギヤ形などの異形断面、トラック形、長方形や異形断面を繋ぎ合わせた扁平形状など、本発明の目的を阻害しない範囲で適宜選択することができる。また、前記異形断面モノフィラメントは、そのまま丸断面モノフィラメントと撚り合せて使用することができるが、より均一な撚りを掛けるためには下撚りを掛けて表面に螺旋状の凹凸が形成されてなることが好ましい。
【００２１】
本発明の合成繊維構造体を構成するモノフィラメントは、ポリエステル樹脂からなることが好ましい。ポリエステル樹脂としては、ポリエチレンテレフタレート、ポリブチレンテレフタレート、ポリエチレンナフタレート、ポリプロピレンテレフタレート、ポリメチレンナフタレート、ポリブチレンナフタレート、ポリプロピレンナフタレートまたはその２種類以上の共重合体またはブレンドしたものなどが好ましく、なかでもポリエチレンテレフタレートが好ましく使用される。
【００２２】
なお、本発明の合成繊維構造体に使用するモノフィラメントには、必要に応じて、例えば顔料、染料、耐候剤、耐光剤、紫外線吸収剤、酸化防止剤、耐熱剤、蛍光増白剤、結晶化抑制剤、可塑剤、末端基封鎖剤、などの各種添加剤、ワックス類、シリコーンオイル、フッ素系樹脂などの各種改質剤を、本発明の目的を阻害しない範囲で、その原料の重合工程や重合後、あるいは紡糸直前に添加することができる。
【００２３】
本発明の繊維構造体の用途としては特に限定しないが、ラケット用ガット、通線用リード線、防鳥線、農業用張り線などの用途に好ましく使用することができる。
【００２４】
本発明の繊維構造体をラケット用ガットとして使用した場合は、複数本のモノフィラメントに撚りを掛けた繊維構造体であることから、従来のポリエステルモノフィラメントをガットとして使用したときよりも衝撃吸収性、スピン性に優れている。
【００２５】
本発明の繊維構造体を通線用リード線として使用した場合、繊維構造体のフレキシブル性が向上するとともに凹凸が大きくなることにより配管との接点が少なくなることにより通線性が改善されたものとなる。
【００２６】
本発明の繊維構造体を防鳥線として使用した場合は、繊維構造体の表面の凹凸によるキラつきが大きくなることにより鳥よけ効果が向上する。
【００２７】
本発明の繊維構造体を農業用張り線として使用した場合は、表面の凹凸に蔓が絡みやすくなり、植物が生長していくことによる自重によって蔓が下がってしまうことを抑制できることから、途中で蔓を縛る必要が無くなり手間を省くことができる。
【００２８】
次に、本発明の合成繊維構造体の製造方法の一例について説明する。
【００２９】
本発明の合成繊維構造体の製造方法は、何ら特殊な製造装置を使用する必要はなく、公知の方法で製造することができる。
【００３０】
例えば、ポリエステルペレットを公知の溶融紡糸機に供給し、溶融紡糸機から任意の形状の口金を通して押し出した未延伸糸を冷却水浴で冷却固化した後、合成樹脂のガラス転移以上の熱媒温度で３．０〜６．５倍に１段または２段に延伸し、次いで０．８５倍〜１．０倍に弛緩ないし定長熱処理することにより、まず合成樹脂モノフィラメントを得る。
【００３１】
こうして得られた合成樹脂モノフィラメントを、本発明の範囲の組み合わせで引きそろえ、緊張状態で合成樹脂のガラス転移点以上の温度で加熱しながらＳ撚り、またはＺ撚りすることで撚りを付与し、次いで急冷することにより本発明の繊維構造体が得られる。
【００３２】
かくして得られた本発明の繊維構造体は、ラケット用ガット、通線用リード線、防鳥線、農業用張り線などの幅広い用途に使用することができる。
【実施例】
【００３３】
以下に、本発明の合成繊維構造体について実施例に基づいてさらに詳しく説明する。なお、実施例における合成繊維構造体の評価は以下の方法で行った。
【００３４】
［繊度］
ＪＩＳ  Ｌ１０１３：２０１０の定義によった。すなわち、綛状に取った試料を２０℃、６５％ＲＨの温湿度調整室に２４時間放置した後、長さ９０ｃｍの試料２０本をとりそのときの質量を測定し、次式により算出した。  
【００３５】
繊度＝試料の質量／試料の長さ×１０００。
【００３６】
［モノフィラメントの長径と短径］
株式会社ミツトヨ社製クーラントプルーフ型マイクロメーター（測定範囲０〜２５ｍｍ）を用い、モノフィラメントを回転させながら、フィラメントの長手方向における同一点にでの最大径と最小径をそれぞれ５本のサンプルについて測定し、最大径の平均値を長径、最小径の平均値を短径とした。
【００３７】
［真円度］
上記のモノフィラメントの長径と短径から、次式により真円度を算出した。  
【００３８】
真円度＝短径／長径×１００。
【００３９】
［ラケット用ガットとして使用時の評価］
ラケット用ガットを想定して作成した繊維構造体を５０Ｌｂの張力でテニス用ラケットに張設し、上級レベルのテニスプレーヤーにテニスボールを試打してもらい、従来のポリエステルモノフィラメントを使用したガットを使用した場合と比較しての反発性、ボールコントロール性、耐衝撃性、環境による特性変化の起こし難くさについて評価した。
【００４０】
［防鳥線として使用時の評価］
防鳥線を想定して作成した繊維構造体を金魚の養殖池に半年間張ってもらいその間の鳥の飛来状態を従来の丸断面モノフィラメントを使用した防鳥線を使用した場合と比較し評価した。
【００４１】
［通線用リード線として使用時の評価］
リード線を想定して作成した繊維構造体を、内径１４ｍｍの配管（市販品）を図１に示すように形設した模擬配管の開口部ＡからＢへとリード線を通線作業した場合のリード線の通線性について評価した。
【００４２】
なお、各コーナーにおける配管は、電気配線用エルボ（市販品）を使用し、ａ〜ｆの長さは次の通りとした
ａ：１．０ｍ
ｂ：１．２ｍ
ｃ：２．４ｍ
ｄ：１．２ｍ
ｅ：２．６ｍ
ｆ：１．４ｍ
ｇ：２．６ｍ
［農業用張り線として使用時の評価］
農業用張り線を想定して作成した繊維構造体をホップ栽培の農園でホップの蔓をまきつかせる張り線として使用してもらい、従来の丸断面モノフィラメントを複数本撚り合わせた張り線と比較して評価した。
［実施例１］
合成樹脂としてポリエステル樹脂である三井化学製ポリエチレンテレフタレート樹脂（Ｊ０５５：極限粘度１．３７）を用い、これをエクストルーダー型紡糸機へ供給し、紡糸温度３００℃で溶融混練した後、ギヤポンプを経て、紡糸パック内の濾過層を通過して断面がクローバー形の異形断面糸製造用紡糸ノズルから紡出し、ただちに７５℃の温水浴中で冷却固化させたポリエステル樹脂製の未延伸糸を得た。引き続き、得られた未延伸糸を９０℃の温水浴で３．０倍に一次延伸し、次いで２６０℃の乾熱雰囲気下で１．８倍に二次延伸を行ってトータル延伸倍率５．４倍、繊度４６３５ｄｔｅｘの断面がクローバー形のポリエステル樹脂製の異形断面モノフィラメントを作成した。
【００４３】
前記ポリエステル樹脂製の異形断面モノフィラメントの製造方法で吐出量と、紡糸ノズルの断面形状を丸断面糸製造用に変更した以外は、同様の方法により繊度１７５８ｄｔｅｘのポリエステル樹脂製の丸断面モノフィラメントを作成した。
【００４４】
前記異形断面モノフィラメント１本と、前記丸断面モノフィラメント７本とを引きそろえて繊維集合体とした後、２４０℃の乾熱浴中で４５回／ｍの撚り数でＳ方向の撚りを掛けた後、２０℃の冷却水中にて急冷させることで前記繊維集合体の形態を熱固定させることにより繊維構造体を得た。
【００４５】
得られた繊維構造体をラケット用ガットとして使用した場合は、従来のポリエステルガットを使用した時よりもスピン性に優れ、打球感がソフトでボールコントロールがしやすかった。
［実施例２］
実施例１のポリエステル樹脂製の異形断面モノフィラメントの製造方法において、吐出量と、紡糸ノズルの断面形状を三角形に変更した以外は同様の方法で繊度８８８４ｄｔｅｘの断面が三角形のポリエステル樹脂製の異形断面モノフィラメントを作成した。
【００４６】
次に、前記ポリエステル樹脂製の異形断面モノフィラメントの製造方法において、紡糸ノズルの断面形状を丸断面に変更した以外は、同様の方法で繊度６１６１ｄｔｅｘのポリエステル樹脂製の丸断面モノフィラメントを作成した。
【００４７】
前記異形断面モノフィラメント１本と前記丸断面モノフィラメント１本を使用して撚り数を３５回／ｍに変更した以外は実施例１と同様の方法で繊維構造体を得た。
【００４８】
得られた繊維構造体をラケット用ガットとして使用した場合は、実施例１同様に、従来のポリエステルガットを使用した時よりもスピン性に優れ、打球感がソフトでボールコントロールがしやすかった。
［実施例３］
実施例１のポリエステル樹脂製の異形断面モノフィラメントの製造方法において、吐出量と、紡糸ノズルの断面形状を四角形に変更した以外は、同様の方法で繊度３９１５ｄｔｅｘの断面が四角形のポリエステル樹脂製の異形断面モノフィラメントを作成した。
【００４９】
次に、前記ポリエチレンテレフタレート樹脂製の異形断面モノフィラメントの製造方法において、吐出量と、紡糸ノズルの断面形状を丸断面に変更した以外は、同様の方法で繊度１３５７ｄｔｅｘのポリエステル樹脂製の丸断面モノフィラメントを作成した。
【００５０】
前記異形断面モノフィラメント２本と前記丸断面モノフィラメント７本を使用して撚り数を５０回／ｍに変更した以外は、実施例１と同様の方法で繊維構造体を得た。
【００５１】
得られた繊維構造体を防鳥線として評価した場合は、従来の防鳥線より光の乱反射が多く、鳥の飛来も少なかった。
［実施例４］
実施例３のポリエステル樹脂製の異形断面モノフィラメントの製造方法において、吐出量を変更した以外は、同様の方法で繊度５８５６ｄｔｅｘの断面が四角形のポリエステル樹脂製の異形断面モノフィラメントを作成した。作成したモノフィラメントを単線にて２４０℃の乾熱浴中で２５回／ｍの撚り数でＺ方向の撚りを掛けた後、２０℃の冷却水中にて急冷させることで前記単繊維の形態を熱固定させることにより、下撚りされた異形断面モノフィラメントを作成した。
【００５２】
次に、合成樹脂として東レ製ポリアミド樹脂（Ｍ１０４１：相対粘度４．４）を用い、これをエクストルーダー型紡糸機へ供給し、紡糸温度２９０℃で溶融混練した後、ギヤポンプを経て、紡糸パック内の濾過層を通過して丸断面糸製造用紡糸ノズルから紡出し、ただちに２０℃の冷却浴中で冷却固化させたポリアミド樹脂製の未延伸糸を得た。引き続き、得られた未延伸糸を１００℃の蒸気雰囲気中で３．８倍に一次延伸し、次いで２２０℃の乾熱雰囲気下で１．４２倍に二次延伸を行ってトータル延伸倍率５．４倍、繊度３９００ｄｔｅｘの丸断面モノフィラメントを作成した。
【００５３】
前記異形断面モノフィラメント１本と、前記丸断面モノフィラメント２本を使用して、撚り数を４５回／ｍに変更した以外は、実施例１と同様の方法で繊維構造体を得た。
【００５４】
得られた繊維構造体を防鳥線として評価した場合は、実施例３同様に、従来の防鳥線より光の乱反射が多く、鳥の飛来も少なかった。
［実施例５］
実施例１のポリエステル樹脂製の異形断面モノフィラメントの製造方法において、吐出量と、紡糸ノズルの断面形状を三角形に変更した以外は、同様の方法で繊度９６０４４ｄｔｅｘの断面が三角形のポリエステル樹脂製の異形断面モノフィラメントを作成した。
【００５５】
次に、前記エステル樹脂製の異形断面モノフィラメントの製造方法において、吐出量と、紡糸ノズルの断面形状を丸断面に変更した以外は、同様の方法で繊度６２６７４ｄｔｅｘのポリエステル樹脂製の丸断面モノフィラメントを作成した。
【００５６】
異形断面モノフィラメント１本と、前記丸断面モノフィラメント２本を使用して、撚り数を４８回／ｍに変更した以外は、実施例１と同様の方法で繊維構造体を得た。
【００５７】
得られた繊維構造体を通線用リード線として図１の模擬配管を通したところ、開口部ＡからＢまでスムーズに通線することができた。
【００５８】
［実施例６］
実施例５のポリエステル樹脂製の異形断面モノフィラメントの製造方法において、吐出量を変更した以外は、同様の方法で繊度１４８８９８ｄｔｅｘの断面が三角形のポリエステル樹脂製の異形断面モノフィラメントを作成した。
【００５９】
次に、前記ポリエステル樹脂製の異形断面モノフィラメントの製造方法において、吐出量と、紡糸ノズルの断面形状を丸断面に変更した以外は、同様の方法で繊度５３３３９ｄｔｅｘのポリエステル樹脂製の丸断面モノフィラメントを作成した。
【００６０】
前記異形断面モノフィラメント１本と、前記丸断面モノフィラメント１本を使用して、撚り数を２７回／ｍに変更した以外は実施例１と同様の方法で繊維構造体を得た。
【００６１】
得られた繊維構造体を通線用リード線として図１の模擬配管を通したところ、実施例５同様開口部ＡからＢまでスムーズに通線することができた。
【００６２】
［実施例７］
実施例１のポリエステル樹脂製の異形断面モノフィラメントの製造方法において、吐出量と、紡糸ノズルの断面形状を丸断面に変更した以外は、同様の方法で繊度３９１５ｄｔｅｘのポリエステル樹脂製の丸断面モノフィラメントを作成した。
【００６３】
実施例２で作成した繊度８８８４ｄｔｅｘの断面が三角形のポリエステル樹脂製の異形断面モノフィラメント３本と、前記繊度３９１５ｄｔｅｘの丸断面モノフィラメント２本を使用して、撚り数を４５回／ｍに変更した以外は、実施例１と同様の方法で繊維構造体を得た。
【００６４】
得られた繊維構造体を農業用張り線として使用した場合は、従来の張り線より蔓の絡みが良く途中で蔓を縛ることなく栽培ができた。
【００６５】
［実施例８］
実施例２で作成した繊度８８８４ｄｔｅｘの断面が三角形のポリエステル樹脂製の異形断面モノフィラメント２本と、実施例７で作成した繊度３９１５ｄｔｅｘのポリエステル樹脂製の丸断面モノフィラメント５本を使用して、撚り数を４５回／ｍに変更した以外は、実施例１と同様の方法で繊維構造体を得た。
【００６６】
得られた繊維構造体を農業用張り線として使用した場合は、実施例７同様従来の張り線より蔓の絡みが良く途中で蔓を縛ることなく栽培ができた。
【００６７】
［比較例１］
実施例１のポリエステル樹脂製の異形断面モノフィラメントの製造方法において、吐出量を変更した以外は、同様の方法で繊度１５９８３ｄｔｅｘの断面がクローバー形のポリエステル樹脂製の異形断面モノフィラメントを作成した。
【００６８】
前記異形断面モノフィラメントを単線にて２４０℃の乾熱浴中で４５回／ｍの撚り数でＳ方向の撚りを掛けた後、２０℃の冷却水中にて急冷させることで前記異形断面モノフィラメントの形態を熱固定させることにより、繊維軸方向に稜線を形成した異形断面モノフィラメントを得た。
【００６９】
得られたモノフィラメントを、ラケット用ガットとして使用した場合は、断面がクローバー形の異形断面モノフィラメント単糸に撚りを掛けて表面に螺旋状の稜線を形成しただけであり、従来のポリエステルガットと比較して、スピンのかけやすさについてはある程度改善するものの、フレキシブル効果が得られないことから、打球感の改善が無くボールコントロールがしにくいものであった。
また、前記繊維構造体を防鳥線として使用した場合には、表面に螺旋状の凹凸はできるが、凹凸が小さいことから光の乱反射を起こす効果が小さく、従来の丸断面モノフィラメントを使用した防鳥線と比較して、鳥の飛来を防止する効果の改善が見られなかった。
【００７０】
［比較例２］
実施例１のポリエステル樹脂製の異形断面モノフィラメントの製造方法において、吐出量と、紡糸ノズルの断面形状を三角形に変更した以外は、同様の方法で繊度１９０６１２ｄｔｅｘの断面が三角形のポリエステル樹脂製の異形断面モノフィラメントを作成した。
【００７１】
前記異形断面モノフィラメントを、比較例１同様に単線にて４５回／ｍの撚り数でＳ方向の撚りを掛けた繊維軸方向に稜線を形成した異形断面モノフィラメントを得た。
【００７２】
得られた異形断面モノフィラメントを、通線用リード線として模擬配管を通したところ、断面が三角形の異形断面モノフィラメント単糸によりを掛けて表面に螺旋状の稜線を形成しただけであり、フレキシブル性に欠けるとともに稜線の凹凸が小さいことから通線抵抗が大きくなり、開口部ＡからＢまでの途中でリード線を押し込むことができなくなり通線用リード線として使用できないものであった。また、得られた繊維構造体を、農業用張り線として使用した場合は、表面の凹凸が小さく、蔓の絡みが悪くホップが実をつけたとき自重に耐え切れなくなり、蔓が下がってしまうため途中で蔓を張り線に縛る必要があった。
【００７３】
［比較例３］
実施例１で作成した繊度４６３５ｄｔｅｘの断面がクローバー形のポリエステル樹脂製の異形断面モノフィラメント１本と、実施例１で作成した繊度１７５８ｄｔｅｘのポリエステル樹脂製の丸断面モノフィラメント７本を使い、組紐に製紐して合成繊維構造体の作成を試みたが、組紐中１本だけ繊度が太いモノフィラメントを使用したことにより、歪な繊維構造体となってしまい実用性に欠けるものとなった。
【００７４】
［比較例４］
実施例１のポリエステル樹脂製の異形断面モノフィラメントの製造方法において、吐出量と、紡糸ノズルの断面形状を丸断面に変更した以外は、同様の方法で繊度４７００ｄｔｅｘのポリエステル樹脂製の丸断面モノフィラメントを作成した。
【００７５】
前記丸断面モノフィラメント１本と、実施例１で作成した繊度１７５８ｄｔｅｘのポリエステル樹脂製の丸断面モノフィラメント７本を使用して、撚り数を４５回／ｍに変更した以外は、実施例１と同様の方法で繊維構造体を得た。
【００７６】
得られた繊維構造体をラケット用ガットとして使用した場合は、繊度の違う丸断面モノフィラメントのみで構成されていることから、従来のポリエステルガットと比較してソフトな打球感は得られたが、表面の凹凸が小さくなってしまうことから、スピンのかけやすさについては不十分なものであった。また、前記繊維構造体を防鳥線として使用した場合は、表面の凹凸が小さくなってしまうことから、表面のキラつきが少なく従来の防鳥線同様鳥の飛来が多かった。
【００７７】
［比較例５］
実施例１のポリエステル樹脂製の異形断面モノフィラメントの製造方法において、吐出量を変更した以外は、同様の方法で繊度６２６７４ｄｔｅｘのクローバー形ポリモノフィラメントを作成した。次いで、実施例１のポリモノフィラメントの製造方法において、吐出量と、紡糸ノズルの断面形状を丸断面に変更した以外は、同様の方法で繊度６９３６２ｄｔｅｘのポリエステル樹脂製の丸断面モノフィラメントを作成した。
【００７８】
前記繊度６２６７４ｄｔｅｘのクローバー形ポリモノフィラメント２本と、繊度６９３６２ｄｔｅｘの丸断面ポリモノフィラメント１本を使用して、撚り数を４５回／ｍに変更した以外は、実施例１と同様の方法で繊維構造体を得た。
【００７９】
得られた繊維構造体を通線用リード線として模擬配管を通したところ、複数のモノフィラメントに撚りを掛けて繊維構造体を形成していることから、フレキシブル性は得られるが、繊維構造体を構成するモノフィラメントの繊度の比が小さいことから、稜線の凹凸が小さく、通線抵抗が大きくなり、開口部ＡからＢまでの途中でリード線を押し込むことができなくなり、通線用リード線として使用できないものであった。
【００８０】
［比較例６］
実施例３で作成した繊度３９１５ｄｔｅｘの四角断面ポリモノフィラメント４本を使用して、撚り数を４５回／ｍに変更した以外は、実施例１と同様の方法で繊維構造体を得た。
【００８１】
得られた繊維構造体をラケット用ガットとして使用した場合は、全て同一繊度の異形断面モノフィラメントのみで構成されていることから、従来のポリエステルガットと比較してソフトな打球感は得られたが、表面の凹凸が小さくなってしまうことから、スピンのかけやすさについては不十分なものであった。また、前記繊維構造体を防鳥線として使用した場合は、表面の凹凸が小さくなってしまうことから、表面のキラつきが少なく従来の防鳥線同様鳥の飛来が多かった。
【００８２】
［比較例７］
実施例１のポリエステル樹脂製の異形断面モノフィラメントの製造方法において、吐出量と、紡糸ノズルの断面形状を丸断面に変更した以外は、同様の方法で、繊度９６０４４ｄｔｅｘのポリエステル樹脂製の丸断面モノフィラメントを作成した。
前記繊度９６０４４ｄｔｅｘの丸断面ポリモノフィラメント１本と、実施例５で作成した繊度９６０４４ｄｔｅｘの断面が三角形のポリエステル樹脂製の異形断面モノフィラメント１本を使用して、撚り数を４５回／ｍに変更した以外は、実施例１と同様の方法で繊維構造体を得た。
【００８３】
得られた繊維構造体を通線用リード線として模擬配管を通したところ、複数のモノフィラメントによりを掛けて繊維構造体を形成していることから、フレキシブル性は得られるが、モノフィラメントの繊度比率が低く稜線の凹凸が小さいことから、通線抵抗が大きくなり、開口部ＡからＢまでの途中でリード線を押し込むことができなくなり、通線用リード線として使用できないものであった。
【００８４】
［比較例８］
実施例２で作成した繊度８８８４ｄｔｅｘの断面が三角形のポリエステル樹脂製の異形断面モノフィラメント１本と、実施例３で作成した繊度１３５７ｄｔｅｘのポリエステル樹脂製の丸断面モノフィラメント５本を使用して、撚り数を４５回／ｍに変更した以外は、実施例１と同様の方法で繊維構造体を得た。
【００８５】
得られた繊維構造体をラケット用ガットとして使用した場合は、異形断面モノフィラメントの単糸繊度と、丸断面モノフィラメントの繊度比が大きくなりすぎて、モノフィラメントの剛性が違いすぎるため撚りを掛けた場合異形断面モノフィラメントに丸断面モノフィラメントがまきつくような形状になってしまい、従来のポリエステルガットと比較してフレキシブル効果が得られないことから、打球感の改善が無く、ボールコントロールがしにくいものでああると共に、表面の凹凸が小さくなってしまうことから、スピンのかけやすさについては不十分なものであった。また、前記繊維構造体を防鳥線として使用した場合は、表面の凹凸が小さくなってしまうことから、表面のキラつきが少なく従来の防鳥線同様鳥の飛来が多かった。
【００８６】
以上、実施例・比較例で作成したモノフィラメントと、そのモノフィラメントを使用して得られた繊維構造体の構造を表１にまとめた。
【００８７】
【表１】
2014098220.tif 000002
【００８８】
表１および実施例１〜８の結果から明らかなように、本発明の条件を満たした合成繊維構造体は、いずれも繊維構造体のフレキシブル性、表面の凹凸の大きさを生かして、ラケット用ガット、防鳥線、通線用リード線、農業用張り線などの用途に、幅広く有効に使用できる。
【００８９】
一方、本発明の条件を満たさない繊維構造体（比較例１〜８）は、繊維構造体のフレキシブル性に欠けるものであったり、表面の凹凸が小さかったりすることから、ラケット用ガットとして使用した場合には、衝撃吸収性に劣り打球性が悪くなったり、スピン性が劣るものになってしまう。また、防鳥線として使用した場合は、表面のキラつきが小さくて防鳥効果が小さく、通線用リード線として使用した場合は、模擬配管の途中で引っかかってしまい通線不能となり、農業用張り線として使用した場合蔓のまきつきが弱く自重で下がってしまうなど問題があり、実用性に欠けるものばかりであった。
【産業上の利用可能性】
【００９０】
以上、説明したとおり、本発明の繊維構造体は、複数本の合成樹脂製モノフィラメントを撚り合わせることによりフレキシブル性を向上させ、異形断面モノフィラメントを入れることにより繊維構造体表面の凹凸が大きくなることから、ラケット用ガット、通線用リード線、防鳥線、農業用張り線などの用途に幅広く使用することができる。
【符号の説明】
【００９１】
Ａ：模擬配管入り口の開口部
Ｂ：模擬配管出口の開口部
【図１】
2014098220.tif 000003